(57)【要約】【課題】    複合材料シートの薄膜化を図ることができ、カールの発生を有効に防止することができ、ひいては、耐熱性、耐候性、耐屈曲性、形状維持性、剥離強度等に優れている高品質の複合材料シートを得ることができる複合材料シートの製造装置を提供すること。【解決手段】    有機溶剤２２を塗布された基材２１をその長手方向に搬入・搬出自在としたキュア炉５を設け、このキュア炉５内に基材２１の有機溶剤２２が塗布されていない面を巻回させて搬送するロール５と、このロール５と基材２１との間に不活性ガス膜を形成させるとともに前記キュア炉５内を低酸素濃度に維持する不活性ガス供給手段７、８と、前記ロール５に巻回されている基材２１に塗布されている有機溶剤２２を前記樹脂２２のガラス転移点以上の温度に加熱する加熱手段６とを設けたことを特徴とする。【選択図】      図１
2006231149.tif 000002
【特許請求の範囲】
【請求項１】
連続した基材上に有機溶剤を塗布した後、この基材上の有機溶剤を所定の雰囲気温度下で乾燥して硬化することによって、前記基材上に前記有機溶剤を硬化してなる樹脂の薄膜層を備えた複合材料シートを製造する複合材料シートの製造装置において、
有機溶剤を塗布された基材をその長手方向に搬入・搬出自在としたキュア炉を設け、
このキュア炉内に基材の有機溶剤が塗布されていない面を巻回させて搬送するロールと、このロールと基材との間に不活性ガス膜を形成させるとともに前記キュア炉内を低酸素濃度に維持する不活性ガス供給手段と、前記ロールに巻回されている基材に塗布されている有機溶剤を前記樹脂のガラス転移点以上の温度に加熱する加熱手段とを設けた
ことを特徴とする複合材料シートの製造装置。
【請求項２】
前記ロールは、基材の有機溶剤と反対側の表面の温度を、前記ガラス転移点よりも低い温度に保持するように形成されていることを特徴とする請求項１に記載の複合材料シートの製造装置。
【請求項３】
基材は銅または他の金属の薄膜であり、樹脂はポリイミド樹脂であり、不活性ガスは窒素ガスであり、酸素濃度は１００〜２５００ＰＰＭであることを特徴とする請求項１または請求項２に記載の複合材料シートの製造装置。
【発明の詳細な説明】
【技術分野】
【０００１】
本発明は、複合材料シートの製造装置に係り、特に、基材上に有機溶剤を硬化してなる樹脂の薄膜層を備えた複合材料シートの製造装置に関する。
【背景技術】
【０００２】
従来から、基材上に樹脂の薄膜層を備えた複合材料シートが種々の分野において利用されている。
【０００３】
例えば、基材として金属の薄膜の１種である銅箔とした複合材料シートはフレキシブルプリント基板として、基材をステンレス箔（ＳＵＳ箔）としたものはＨＤＤ（ハードディスク）のバネ材として、また、基材を洋白としたものは絶縁シールドとして、さらにまた、基材をＰＥＴ（ポリエステルフィルム）、ＰＥＮ、ＰＥＳ、プチラール、ナイロン等としたものは、耐熱性フィルムあるいは電子用カバーレイフィルムとして使用されている。
【０００４】
このような多岐の利用分野にわたる複合材料シートの製造に際しては、長尺の基板を、ローラ等の搬送手段によって塗工位置まで搬送するとともに、塗工位置において、ダイコートやグラビアコート等の塗工方法を用いて前記基材上に有機溶剤を塗布し、その後、前記有機溶剤を乾燥して有機溶剤中の溶媒を除去することによって前記有機溶剤の硬化を行っていた。この結果、前記基材上に前記有機溶剤を硬化してなる樹脂の薄膜層が形成された複合材料シートが得られるようになっていた。
【０００５】
【特許文献１】特開２００１−１７９９１９号公報
【発明の開示】
【発明が解決しようとする課題】
【０００６】
しかしながら、従来は、複合材料シートの成形に際して、基材上に塗布した有機溶剤を乾燥して硬化することによって基材上に樹脂の薄膜層を形成する段階において、複合材料シートの幅方向の両端縁が樹脂の薄膜層側にめくれ上がってフィルム全体が丸みを帯びるカールと称される現象が生じてしまうことが問題となっていた。
【０００７】
特に、近年の携帯電話機、液晶テレビその他の電子機器においては小型化、複雑化が進み、これらの機器に用いられている基材を銅箔とした複合材料シートから成るフレキシブルプリント基板に対して、更なる薄膜化を図るとともに、優れた耐熱性、耐候性、耐屈曲性、形状維持性、剥離強度等が要求されているが、これを満たすものがなかった。
【０００８】
更に説明すると、銅箔に塗布される樹脂はポリイミド樹脂であるが、このポリイミド樹脂は、樹脂の前駆体であるアミック酸溶液を塗布原料とし、乾燥時にＭＭＰ溶媒を除去するようにしてキュア（硬化）しながら反応させてポリイミド樹脂とするため、反応による収縮が他の樹脂に比べて著しく大きく、カールがより発生し易いものとなっていた。
【０００９】
また、ポリイミド樹脂においては、ＭＭＰ溶媒を有機溶剤中から揮散させにくい樹脂であることも、ポリイミド樹脂がカールを発生させ易いことの一因と考えられている。
【００１０】
また、このＭＭＰ溶媒が１００％除去されないと、配線時の半田結線において、２５０℃以上に熱せられる場合、ポリイミド樹脂内のＭＭＰ溶媒が蒸発し、銅箔とポリイミドが剥離しピール強度が著しく低下し、最悪の場合は銅箔と剥離するという不都合があった。
【００１１】
そこで、従来においては、アミック酸溶液を銅箔にコーティングした後に、ステンレスメッシュシートにコーティング後の材料を巻き付けて巻き取った物を窒素雰囲気内の炉に入れて加熱するようにしていたが、５００℃〜７００℃で４８時間入れないと、ＭＭＰ溶媒が除去されず、製品にならないという不都合があった。また、ステンレスメッシュの跡が銅箔に凹凸として残るので、製品として問題が生じる場合があった。特に、多層時には跡に空気が入る可能性が有り、多層のフレキシブル基板には不向きであった。
【００１２】
本発明は、これらの点に鑑みなされたものであり、複合材料シートの薄膜化を図ることができ、カールの発生を有効に防止することができ、ひいては、耐熱性、耐候性、耐屈曲性、形状維持性、剥離強度等に優れている高品質の複合材料シートを得ることができる複合材料シートの製造装置を提供することを目的とする。
【課題を解決するための手段】
【００１３】
前述した目的を達成するため、本発明の請求項１に係る複合材料シートの製造装置は、連続した基材上に有機溶剤を塗布した後、この基材上の有機溶剤を所定の雰囲気温度下で乾燥して硬化することによって、前記基材上に前記有機溶剤を硬化してなる樹脂の薄膜層を備えた複合材料シートを製造する複合材料シートの製造装置において、有機溶剤を塗布された基材をその長手方向に搬入・搬出自在としたキュア炉を設け、このキュア炉内に基材の有機溶剤が塗布されていない面を巻回させて搬送するロールと、このロールと基材との間に不活性ガス膜を形成させるとともに前記キュア炉内を低酸素濃度に維持する不活性ガス供給手段と、前記ロールに巻回されている基材に塗布されている有機溶剤を前記樹脂のガラス転移点以上の温度に加熱する加熱手段とを設けたことを特徴とする。
【００１４】
そして、このような装置によれば、基材がキュア炉の低酸素濃度の雰囲気内を通過する間に、基材は有機溶剤が塗布されていない面をロールの外周を間に不活性ガス薄膜を介在させて搬送されるとともに、樹脂のガラス転移点以上に加熱されて溶媒を十分に除去されるようにして硬化される。これによりカールの全くないない薄膜状の複合材料シートであって、耐熱性、耐候性、耐屈曲性、形状維持性、剥離強度等に優れている高品質の複合材料シートをが得られる。
【００１５】
請求項２に係る複合材料シートの製造装置は、請求項１において、前記ロールは、基材の有機溶剤と反対側の表面の温度を、前記ガラス転移点よりも低い温度に保持するように形成されていることを特徴とする。
【００１６】
そして、このような装置によれば、基材自体を樹脂のガラス転移点より低い温度に保持して基材の優れた特性を維持した複合材料シートを得ることができる。
【００１７】
請求項３に係る複合材料シートの製造方法の特徴は、請求項１または請求項２において、基材は銅または他の金属の薄膜であり、樹脂はポリイミド樹脂であり、不活性ガスは窒素ガスであり、酸素濃度は１００〜２５００ＰＰＭであることを特徴とする。
【００１８】
そして、このような装置によれば、銅箔等の金属製の基材を用いる場合において、基材の温度が高すぎることによる基材の酸化を有効に防止することが可能となり、しかもポリイミド樹脂を含有されていた溶媒を完全に除去して硬化させることができる。
【発明の効果】
【００１９】
本発明の複合材料シートの製造装置によれば、複合材料シートの薄膜化を図ることができ、カールの発生を有効に防止することができ、ひいては、耐熱性、耐候性、耐屈曲性、形状維持性、剥離強度等に優れている高品質の複合材料シートを得ることができる等の優れた効果を奏する。
【００２０】
具体的には、請求項１に係る複合材料シートの製造装置によれば、基材がキュア炉の低酸素濃度の雰囲気内を通過する間に、基材は有機溶剤が塗布されていない面をロールの外周を間に不活性ガス薄膜を介在させて搬送されるとともに、樹脂のガラス転移点以上に加熱されて溶媒を十分に除去されるようにして硬化される。これによりカールの全くないない薄膜状の複合材料シートであって、耐熱性、耐候性、耐屈曲性、形状維持性、剥離強度等に優れている高品質の複合材料シートをが得られる。
【００２１】
請求項２に係る複合材料シートの製造装置によれば、請求項１に係る複合材料シートの製造装置の効果に加えて、さらに、基材自体を樹脂のガラス転移点より低い温度に保持して基材の優れた特性を維持した複合材料シートを得ることができる。
【００２２】
請求項３に係る複合材料シートの製造装置によれば、請求項１または請求項２に係る複合材料シートの製造装置の効果に加えて、銅箔等の金属製の基材を用いる場合において、基材の温度が高すぎることによる基材の酸化を有効に防止することが可能となり、しかもポリイミド樹脂を含有されていた溶媒を完全に除去して硬化させることができる。
【発明を実施するための最良の形態】
【００２３】
次ぎに、図１および図２について、本発明の複合材料シートの製造装置の実施形態について説明する。
【００２４】
図１は本実施形態の複合材料シートの製造装置を示している。
【００２５】
本実施形態の装置１においては、図に示すような銅箔からなる基材２１にポリイミド樹脂２２を積層した複合材料シート２０を製造する場合を例として説明する。
【００２６】
本実施形態の装置１においては、複合材料シート２０をキュアするためのキュア炉２を有している。このキュア炉２の上面には複合材料シート２０をその長手方向に搬入・搬出自在とする入口３と出口４とが開設されている。キュア炉２内の中央部には複合材料シート２０の基材２１の有機溶剤２２が塗布されていない面を巻回させて搬送する直径が２００〜１０００ｍｍのロール５が回転自在に横架されている。このロール５は自由回転と駆動回転とを切換え自在に形成されている。基材２１に不必要な張力を付与させない場合にはロール５を自由回転させるとよい。また、ロール５内には、基材２１をポリイミド樹脂２２のガラス転移点（約３５０℃）より低い温度に保持させるための低温ヒータ（図示せず）が内蔵されている。また、複合材料シート２０のポリイミド樹脂２２をガラス転移点以上に加熱するための加熱手段として、樹脂２２と対面する３箇所の位置にそれぞれ加熱ヒータ６を配設している。更に、ロール５と複合材料シート２０の基材２１との間に不活性ガス膜を形成させるために不活性ガスの１種の窒素ガスをロール５の上部外周面に向けて噴出させる膜形成用窒素ガスノズル７が配設されている。この不活性ガス膜を確実に形成させるために、ロール５の外周面を荒れさせて細かな凹凸からなるマット処理を施すとよい。また、キュア炉２内を低酸素濃度（例えば、１００〜２５００ＰＰＭ）とさせるための不活性ガスの１種の窒素ガスを必要量供給する２個の窒素ガスノズル８が配設されている。これらの膜形成用窒素ガスノズル７と窒素ガスノズル８とによりロール５と基材２１との間に不活性ガス膜を形成させるとともにキュア炉２内を低酸素濃度に維持する不活性ガス供給手段が形成される。キュア炉２内を低酸素濃度に維持するためには、入口３と出口４とにそれぞれ窒素ガスカーテンを形成するカーテン用窒素ガスノズル９を配設するとよい。
【００２７】
なお、キュア炉２の上流側には、キュアする前段階の複合材料シート２０を供給するシート供給手段が配設され、キュア炉２の下流側には、キュアされた複合材料シート２０を徐冷して巻き取るシート巻取り手段が配設されている。
【００２８】
シート供給手段としては、図示しないが、例えば次のように形成するとよい。まず、複合材料シート２０の原反ロールから巻き取り手段に至る基材２１の搬送経路を形成し、この一連の搬送経路中に、基材２１の搬送を保持する複数のローラを配設し、原反ロールの下流には、原反ロールに巻回された長尺な基材２１を繰り出す繰り出し装置を設ける。この繰り出し装置の下流には、繰り出し装置から繰り出された基材２１の表面に有機溶媒を塗布する塗工装置を配設する。上流側の塗工装置においては、ダイコート、リバースコーター、ナイフコーターを配設し、下流側の塗工装置においては、グラビアロールの直径が５０ｍｍ以下のマイクログラビアコーターを配設するとよい。本実施形態のように有機溶剤をポリイミド樹脂とする場合には、ポリイミド樹脂が吸水性が強く空気を巻き込むと粘度の変化を起こしたり、白濁化を起こすために、コーティング後のポリイミド特性が失われる可能性が高いので、空気がふれないスロットダイを用いるとよい。また、これらの塗工装置の下流側には、基材２１上の有機溶媒を乾燥するための赤外線ヒータを備えた複数（例えば３個）の乾燥炉を連設し、その後に一旦有機溶剤を冷却して常温に戻し、その後キュア炉２に導入する温度、例えば２５０℃まで徐加熱するとよい。
【００２９】
キュア炉２の下流側の巻き取り装置としては、出口４から搬出された高温の複合材料シート２０を常温まで徐冷させ、その後に巻取りロールに巻き取るように形成するとよい。
【００３０】
次ぎに、本実施形態の作用を説明する。
【００３１】
キュア炉２の上流側のシート供給手段によって約２５０℃程度に徐加熱されている基材２１の銅箔とポリイミド樹脂２２がカーテン用窒素ガスノズル９によって形成されている約２５０℃程度の窒素ガスカーテンおよび入口３を順に経てキュア炉２内に搬入される。基材２１の銅箔は、ポリイミド樹脂との結合性を高くするために、若干表面が荒らされているとよい。
【００３２】
このキュア炉２内は窒素ガスノズル８によって供給される約２５０℃程度の窒素ガスにより１００〜２５００ＰＰＭの低酸素濃度に維持されている。基材２１は硬化前のポリイミド樹脂２２が塗布されている面と反対側の面を自由回転状態のロール５に巻回させる際に、膜形成用窒素ガスノズル７から噴出された約２５０℃程度の窒素ガスをロール５の外周面に沿って、具体的には当該外周面に形成されているマット部分によって窒素ガスを巻き込むように保温で、ロール５の外周面との間に窒素ガスの薄膜が形成される。そして、この状態において、基材２１はポリイミド樹脂２２のガラス転移点より低い温度に保持されているロール５に巻き付くことにより、当該ガラス転移点以下の温度に保持される。これにより基材２１である銅箔は酸化作用や、異常に加熱されることがなくなる。
【００３３】
同時に、基材２１の外側に塗布されているポリイミド樹脂２２は加熱ヒータ６によりポリイミド樹脂２２のガラス転移点以上の温度、即ち３５０℃以上の温度に加熱され、含有されている溶媒であるＭＭＰを１００％除去される。更に、キュア炉２内の若干の酸素が硬化されているポリイミド樹脂２２を厚さ方向に浸透して銅箔まで到達して銅箔が若干酸化されてポリイミド樹脂２２との結合性をより一層強固なものとなる。
【００３４】
このようにしてポリイミド樹脂２２が硬化されて最終製品とされた複合材料シート２０は、キュア炉２から出口４およびカーテン用窒素ガスノズル９によって形成されている約２５０℃程度の窒素ガスカーテンを順に経て外部に搬出される。その後、複合材料シート２０は常温まで徐冷されて巻取り装置に巻き取られる。
【００３５】
このように本実施形態の複合材料シートの製造装置１によれば、基材２１である銅箔がキュア炉２の低酸素濃度の雰囲気内を通過する間に、基材２１は有機溶剤であるポリイミド樹脂２２が塗布されていない面をロール５の外周を両者間に窒素ガスからなる不活性ガス薄膜を介在させて搬送されるとともに、ポリイミド樹脂２２のガラス転移点以上に加熱されて溶媒であるＭＭＰを十分に除去されるようにして硬化される。これによりカールの全くないない薄膜状の複合材料シート２０を得ることができる。例えば、銅箔２１の厚さを９〜２５μｍとし、ポリイミド樹脂２２の厚さを１２〜２５μｍとすることができる。しかも、この複合材料シート２０は、耐熱性、耐候性、耐屈曲性、形状維持性、剥離強度等に優れている高品質のものとなる。
【００３６】
更に、基材２１自体を樹脂２２のガラス転移点より低い温度に保持して基材２１の優れた特性を維持した複合材料シート２０を得ることができる。
【００３７】
更に、銅箔等の金属製の基材２１を用いる場合であっても、基材２１の温度が高すぎることによる基材２１の酸化を有効に防止することが可能となり、しかもポリイミド樹脂２２を含有されていた溶媒ＭＭＰを完全に除去して硬化させることができる。
【００３８】
なお、本発明は、前述した実施の形態に限定されるものではなく、必要に応じて種々の変更が可能である。
【００３９】
例えば、複合材料シートとして銅箔以外の基材やポリイミド樹脂以外の樹脂を用いることができる。
【図面の簡単な説明】
【００４０】
【図１】本発明の複合材料シートの製造装置の１実施形態を示す概略断面図
【図２】本発明に係る複合材料シートの側面図
【符号の説明】
【００４１】
１  複合材料シートの製造装置
２  キュア炉
３  ロール
６  加熱ヒータ
７、８  窒素ガスノズル
２０  複合材料シート
２１  基材（銅箔）
２２  有機溶剤（ポリイミド樹脂）
【図１】
2006231149.tif 000003
【図２】
2006231149.tif 000004